(57)【要約】【課題】大きな設備投資を行うことなく、断面積の小さいブルームから、効率よく広幅フランジの大形Ｈ形鋼を製造する。【解決手段】ブルームを素材とし、粗圧延工程、中間圧延工程、仕上げ圧延工程により製造するＨ形鋼の圧延方法において、ブルーム断面の長辺を高さ、短辺を幅とした場合に、ブルームの高さ方向がＨ形鋼のフランジ幅方向となるように、前記粗圧延工程で山形状の突部を有する割り込み孔型でブルームの高さ方向に割り込みを入れ、ブルームの高さ方向にフランジ幅を成形しつつ、最終の割り込み孔型によりブルームの高さに対して（１）式を満たすウェブ厚みまで割り込みを入れた後、ブルームの高さ方向を垂直にした姿勢のまま、台形状の突部を有する開孔型のウェブ内法拡幅孔型によりウェブ内法拡幅圧延を行い、粗形鋼片に造形する。０．２０≦Ｔｃ／Ｓｈ≦０．４５  （１）  Ｔｃ：最終の割り込み孔型で圧延後のウェブ厚み、Ｓｈ：ブルームの高さ。【選択図】図１
2010094707.tif 000002
【特許請求の範囲】
【請求項１】
ブルームを素材とし、粗圧延工程、中間圧延工程、仕上げ圧延工程により製造するＨ形鋼の圧延方法において、ブルーム断面の長辺を高さ、短辺を幅とした場合に、ブルームの高さ方向がＨ形鋼のフランジ幅方向となるように、前記粗圧延工程で山形状の突部を有する割り込み孔型でブルームの高さ方向に割り込みを入れ、ブルームの高さ方向にフランジ幅を成形しつつ、最終の割り込み孔型によりブルームの高さに対して（１）式を満たすウェブ厚みまで割り込みを入れた後、
ブルームの高さ方向を垂直にした姿勢のまま、台形状の突部を有する開孔型のウェブ内法拡幅孔型によりウェブ内法拡幅圧延を行い粗形鋼片に造形することを特徴とするＨ形鋼の圧延方法。
０．２０≦Ｔｃ／Ｓｈ≦０．４５                                ・・・（１）
ここで、Ｔｃ：最終の割り込み孔型で圧延後のウェブ厚み、Ｓｈ：ブルームの高さ。
【請求項２】
前記ブルームとＨ形鋼の断面寸法の関係が（２）〜（４）式を満たすことを特徴とする請求項１に記載のＨ形鋼の圧延方法。
７１≦（Ｓｗ×Ｓｈ）／（Ｈ×Ｂ）≦０．９１              ・・・（２）
０．４０≦Ｓｗ／Ｈ≦０．６３                                ・・・（３）
１．４３≦Ｓｈ／Ｂ≦１．８２                                ・・・（４）
ここで、Ｓｈ：ブルームの高さ、Ｓｗ：ブルームの幅、Ｈ：Ｈ形鋼のウェブ高さ、Ｂ：Ｈ形鋼のフランジ幅。
【請求項３】
前記粗圧延工程において、３つ以上のウェブ内法拡幅孔型により順次ウェブ内法を広げて粗形鋼片に造形することを特徴とする請求項１または２に記載のＨ形鋼の圧延方法。
【請求項４】
前記粗形鋼片のウェブ外法がブルームの幅に対して合計で３００ｍｍ以上大きいことを特徴とする請求項３に記載のＨ形鋼の圧延方法。
【請求項５】
前記最終の割り込み孔型の突部の高さが製品のフランジ片幅に対して９０％以上を有することを特徴とする請求項１〜４のいずれかに記載のＨ形鋼の圧延方法。
【請求項６】
粗ユニバーサル圧延機の第１パスでウェブ内法を拡幅することを特徴とする請求項１〜５のいずれかに記載のＨ形鋼の圧延方法。
【発明の詳細な説明】
【技術分野】
【０００１】
本発明は、一般的に比較的小形のＨ形鋼用の素材鋼片として用いられる角形断面鋼片（以下、「ブルーム」と称する）から、フランジ幅２５０ｍｍを超え、ウェブ高さ５００ｍｍ以上の広幅フランジを有する大形Ｈ形鋼を効率よく製造するための圧延方法に関するものである。
【背景技術】
【０００２】
一般に、圧延により製造される小形のＨ形鋼の製造では、素材鋼片としてブルームなどの角形断面鋼片（角形鋼片）が使用されることが多い。一方、大形のＨ形鋼の製造ではスラブやビームブランクが使用される。製鋼工程の生産性、製造コストからは鋼片断面を集約することが望ましく、１つの鋼片断面から幅広いシリーズのＨ形鋼を製造できることが望ましい。
【０００３】
Ｈ形鋼の製造は一般に、図６に例示されるように、粗圧延機１による粗圧延工程１６、粗ユニバーサル圧延機２およびエッジャー圧延機３を用いる中間圧延工程１７、並びに仕上げユニバーサル圧延機４を用いる仕上げ圧延工程１８により行われる。このうち、小形Ｈ形鋼や細幅系列の大形Ｈ形鋼が主体の工場では、粗圧延工程１６は１基または複数基の二重式の粗圧延機１で行われ、中間圧延工程１７および仕上げ圧延工程１８としては、図６（ａ）のように２基の粗ユニバーサル圧延機２をタンデム配置にしてリバース圧延を行ったり、図６（ｂ）のように複数のユニバーサル圧延機２あるいは４とエッジャー圧延機３を一列に配置し連続圧延を行ったりする。その場合、素材鋼片としては多品種との共用性を考慮してブルームが多く用いられる。
【０００４】
ここで、ブルーム５を素材とするＨ形鋼の製造方法を図７で説明する。まず、粗圧延機１で、ブルーム５を転回しながら複数のボックス孔型により造形角６を成形した後、複数の孔型によって粗形鋼片７に成形する。次いで、粗ユニバーサル圧延機２でウェブ厚みとフランジ厚みを整形し、エッジャー圧延機３でフランジ幅を整形し、最後に仕上げユニバーサル圧延機４でＨ形鋼８とする。
【０００５】
一般的に小形のＨ形鋼の製造においては、ブルームの幅ＳｗはＨ形鋼のウェブ高さＨよりも大きく、ブルームの高さＳｈもＨ形鋼のフランジ幅Ｂよりも１．５倍以上必要である。したがって、
Ｓｗ×Ｓｈ＞１．５×Ｈ×Ｂ
となり、製品の見かけ断面積（Ｈ×Ｂ）が素材断面積Ｓｗ×Ｓｈの約７０％を超えるＨ形鋼は製造できない。このように、同一ブルームから製造できるＨ形鋼のシリーズには制約がある。
【０００６】
近年、建築物の大型化や大スパン化が進展し、Ｈ形鋼需要に占めるウェブ高さやフランジ幅の大きい大形Ｈ形鋼の比率が高まっている。そこで、こうした工場で素材を偏平断面鋼片（スラブ）に変更して大形Ｈ形鋼を製造しようとすると、粗圧延機１のロールリフト量が不足するため、粗圧延機１を更新しなければならない。また、ビームブランクを使用する方法もあるが、新たに製鋼工程に大きな設備投資が必要となる。そこで、同一のブルーム断面から広幅フランジの大形Ｈ形鋼まで製造できるようにすることが望ましい。
【０００７】
これに対して、特許文献１では、ブルームを孔型圧延により粗形鋼片に造形するにあたり、必要以上にフランジ幅を縮小しないように孔型圧延におけるフランジ幅を断面積に基づく数式により調整して圧延した後、ユニバーサル圧延で凸形状の竪ロールを用いて圧延することにより、見かけ断面積（Ｈ×Ｂ）が素材断面積に対して１００％を超える（実施例では１０８％まで）Ｈ形鋼の製造が可能となったとしている。しかし、特許文献１では、その実施例（ブルームは高さ２１０ｍｍ、幅１６０ｍｍで、Ｈ形鋼はウェブ高さ２００ｍｍ、フランジ幅１８２ｍｍ）のように小形のＨ形鋼を対象としており、そのまま広幅フランジの大形Ｈ形鋼に適用することは困難である。
【０００８】
また、特許文献２には、ブルームから比較的大きなＨ形鋼を製造するための粗形鋼片の製造方法が開示されている。その方法は、ブルームの幅方向の拡がりを拘束しつつ、ブルームの上面および下面の中央部に溝を形成する第一工程と、ブルームの幅方向の拡がりを拘束しないでウェブのみを圧下して、前記の溝を拡大する第二工程と、複数の閉孔型によって溝をさらに拡大すると共にフランジ厚を薄くする第三工程とから構成するものである。この方法では、ウェブ内法の拡幅圧延に複数の閉孔型を使用して圧延するために以下のような課題があり、大きなウェブ内法の増加が容易に行えない。
【０００９】
すなわち、フランジ外面と孔型側壁との接触が上下フランジで非対称であるうえ、各孔型に十分にフランジを充満させるという閉孔型の本来機能から１孔型あたりの拡幅量は十分大きくできない。また、複数の閉孔型で圧延するために、圧延前のフランジ断面形状が上下フランジで異なるので拡幅の対称性が損なわれやすく、１孔型あたりの拡幅量が大きくできない。加えて、閉孔型を多数配置する場合には隣合う閉孔型どうしの間隔が大きくなり、ロール胴長内に配置できる拡幅孔型数も少なくなる。こうした理由により、製造可能なＨ形鋼のシリーズ範囲は、その実施例からわかるように、０．８３×（Ｓｗ×Ｓｈ）≧Ｈ×Ｂ（Ｈ形鋼の例では、ウェブ高さ５００ｍｍ、フランジ幅２００ｍｍおよびウェブ高さ３５０ｍｍ、フランジ幅２５０ｍｍ）までであり、さらにウェブ高さやフランジ幅の大きい（素材断面積に対して製品の見かけ断面積（Ｈ×Ｂ）が１１０％以上の）大形Ｈ形鋼の製造は困難である。
【００１０】
このように、小形Ｈ形鋼の製造工程では多品種との共用性を考慮すると鋼片としてはブルームが有利であるが、同一断面のブルームから製造できるシリーズを増やして大形のＨ形鋼を製造しようとすると、製造できるシリーズに制約が大きい。
【００１１】
なお、特許文献３にはスラブを素材として大形のＨ形鋼の製造方法が開示されているが、この場合、スラブの短辺部に割り込みを入れて押し広げ、その厚み方向（ブルームで定義した幅方向）にフランジ幅を生成し、スラブの長辺方向（ブルームで定義した高さ方向）をウェブ高さとしているように圧延方法がブルームを素材とした場合と異なるうえ、その実施例より、製造できるＨ形鋼の見かけ断面積（Ｈ×Ｂ）は最大でも素材断面積の１．０７倍しかない。
【００１２】
【特許文献１】特開昭５９−２２９２０２号公報
【特許文献２】特開平５−７９０１号公報
【特許文献３】特開２００３−１０９０２号公報
【発明の開示】
【発明が解決しようとする課題】
【００１３】
こうした状況から、小形Ｈ形鋼と細幅系列の大形Ｈ形鋼が主体の工場で、ウェブ高さやフランジ幅の大きい大形Ｈ形鋼を製造するために、ブルームの断面寸法を大きくすることも考えられるが、小形Ｈ形鋼に対して、粗圧延工程のパス回数が多くなったり、孔型への充満が過剰となって孔型から噛み出しが生じたり、製品の伸び長さが大きくなりすぎたりして製造に問題が生じる。また、製鋼工程の設備改造が必要となる。
【００１４】
本発明は、このような課題を解決するために、大きな設備投資を行うことなく、断面積の小さいブルームから、素材断面積に対して製品の見かけ断面積（Ｈ×Ｂ）が１１０％以上にもなるようなフランジ幅２５０ｍｍを超え、ウェブ高さ５００ｍｍ以上の広幅フランジの大形Ｈ形鋼を効率よく製造する方法を提供するものである。
【課題を解決するための手段】
【００１５】
発明者らは数値解析や実験により孔型圧延でのメタルフローを詳細に検討し、断面積の小さいブルームから効率的にフランジ幅とウェブ高さの大きい粗形鋼片を成形する方法を検討した結果、以下の知見を得た。
【００１６】
まず、小さな断面のブルーム５から広幅のフランジを成形可能とするために、ブルーム５の幅方向をフランジ幅方向として割り込み圧延を行い、ウェブ内法の大きな拡幅を行うために、その姿勢のまま開孔型でウェブ内法拡幅圧延を行うことが有利であることがわかった。
【００１７】
また、図５（ａ）に示す割り込み孔型１２による割り込み圧延後の中間鋼片９のウェブ厚みＴｃを変化させ、次に、図５（ｂ）に示す台形状の突部を有する開孔型１３でウェブ内法の拡幅を行いつつ、ブルーム高さＳｈの１５％のウェブ厚みＴｗまで圧下を行った。この場合について、ブルームの高さＳｈに対する比Ｔｃ／Ｓｈと、ブルーム高さＳｈに対して生成されるフランジ幅Ｂ１の比Ｂ１／Ｓｈの関係の一例を図５（ｃ）に示す。
【００１８】
図５より、割り込み孔型１２でのブルーム５の高さ方向の圧下量を増やした方が大きなフランジ幅の確保が容易なこと、すなわち、Ｔｃ／Ｓｈを小さくすることで開孔型１３によるウェブ内法拡幅圧延でのフランジ断面の長手方向への延伸（フランジ幅引けとフランジ厚みの減少）が抑制されることが明らかとなった。また、Ｔｃ／Ｓｈを小さくすることで、開孔型１３で上下左右対称にウェブ内法が拡幅されやすくなった。一方、ウェブ厚みの小さい方が拡幅の際のフランジ断面積減少は小さいが、拡幅孔型でのリバース圧延でウェブ厚の圧下を行うことによってウェブ高さが増加する効果もあることから、Ｔｃ／Ｓｈを小さくしすぎてウェブ厚みの圧下が少なくなるとウェブ高さの増加が不十分になる。したがって、Ｔｃ／Ｓｈの値には、フランジ断面積の減少を小さくし、かつ、ウェブ内法を拡幅しやすい、大形Ｈ形鋼を圧延するのに適当な値の範囲が存在することがわかった。
【００１９】
なお、図３に示す割り込み孔型１２の突部の高さＤを製品のフランジ片幅に対して大きくすることで広幅のフランジの生成に有利である。
【００２０】
次に、ウェブ拡幅孔型では孔型のウェブ内法をブルームの幅Ｓｗに対して、所定の範囲に設定することにより圧下したメタルを効率的にウェブ高さ方向に移動させることができ、少ない孔型で大きなウェブ高さの拡幅が行えることがわかった。
【００２１】
こうした結果に基づき、一定のブルーム断面から製造可能となる従来よりも大きいＨ形鋼シリーズとの関係を見出した。
【００２２】
すなわち、本発明の要旨は、上記の知見に基づいて成されたもので以下のとおりである。
（１）ブルームを素材とし、粗圧延工程、中間圧延工程、仕上げ圧延工程により製造するＨ形鋼の圧延方法において、ブルーム断面の長辺を高さ、短辺を幅とした場合に、ブルームの高さ方向がＨ形鋼のフランジ幅方向となるように、前記粗圧延工程で山形状の突部を有する割り込み孔型でブルームの高さ方向に割り込みを入れ、ブルームの高さ方向にフランジ幅を成形しつつ、最終の割り込み孔型によりブルームの高さに対して（１）式を満たすウェブ厚みまで割り込みを入れた後、ブルームの高さ方向を垂直にした姿勢のまま、台形状の突部を有する開孔型のウェブ内法拡幅孔型によりウェブ内法拡幅圧延を行い粗形鋼片に造形することを特徴とするＨ形鋼の圧延方法。
０．２０≦Ｔｃ／Ｓｈ≦０．４５                                ・・・（１）
ここで、Ｔｃ：最終の割り込み孔型で圧延後のウェブ厚み、Ｓｈ：ブルームの高さ。
（２）前記ブルームとＨ形鋼の断面寸法の関係が（２）〜（４）式を満たすことを特徴とする前記（１）に記載のＨ形鋼の圧延方法。
７１≦（Ｓｗ×Ｓｈ）／（Ｈ×Ｂ）≦０．９１              ・・・（２）
０．４０≦Ｓｗ／Ｈ≦０．６３                                ・・・（３）
１．４３≦Ｓｈ／Ｂ≦１．８２                                ・・・（４）
ここで、Ｓｈ：ブルームの高さ、Ｓｗ：ブルームの幅、Ｈ：Ｈ形鋼のウェブ高さ、Ｂ：Ｈ形鋼のフランジ幅。
（３）前記粗圧延工程において、３つ以上のウェブ内法拡幅孔型により順次ウェブ内法を広げて粗形鋼片に造形することを特徴とする前記（１）または（２）に記載のＨ形鋼の圧延方法。
（４）前記粗形鋼片のウェブ外法がブルームの幅に対して合計で３００ｍｍ以上大きいことを特徴とする前記（３）に記載のＨ形鋼の圧延方法。
（５）前記最終の割り込み孔型の突部の高さが製品のフランジ片幅に対して９０％以上を有することを特徴とする（１）〜（４）のいずれかに記載のＨ形鋼の圧延方法。
（６）粗ユニバーサル圧延機の第１パスでウェブ内法を拡幅することを特徴とする（１）〜（５）のいずれかに記載のＨ形鋼の圧延方法。
【発明の効果】
【００２３】
本発明により、小形Ｈ形鋼と細幅系列の大形Ｈ形鋼が主体の工場においても、製鋼工場や粗圧延機への投資を行うことなく、既存のブルームを用いて従来は成形が困難であったフランジ幅およびウェブ高さの大きい大形Ｈ形鋼用の粗形鋼片が造形でき、従来よりも大形のＨ形鋼の製造が可能となる。
【発明を実施するための最良の形態】
【００２４】
図６（ａ）のように粗圧延機１、粗ユニバーサル圧延機２、エッジャー圧延機３、および仕上げユニバーサル圧延機４によりＨ形鋼を製造する場合を代表例として、本発明の粗圧延方法を説明する。
【００２５】
本発明においては、図１に示すように断面寸法が幅Ｓｗ、高さＳｈ（Ｓｈ＞Ｓｗ）のブルーム５を素材として、上下ロールからなる二重式の粗圧延機１に配置した図２のような複数の孔型により圧延を行う。まず、中央部に山形状の突部を有する割り込み孔型１１で図３（ａ）のようにブルーム５の高さ方向に圧下を行い、割り込み溝を入れる。次に、その割り込み溝をさらに大きい山形状の突部を有する割り込み孔型１２で図３（ｂ）のように深く割り込み、中間鋼片９に造形する。続いて、複数配置した台形状の突部を有する開孔型のウェブ内法拡幅孔型１３〜１５で中間鋼片９の割り込み溝を順次ウェブ高さ方向に押し広げて、ウェブ内法の拡大を行う。
【００２６】
ここで、最終の割り込み孔型１２では、図３（ｂ）に示すように割り込み圧延後のウェブ厚みＴｃがブルーム高さＳｈに対する比でＴｃ／Ｓｈ＝０．２０〜０．４５になるまで圧下を行う。こうすることで、ウェブ内法拡幅圧延でのフランジ断面積の減少を抑制でき、ウェブ内法拡幅圧延後のフランジ幅を大きく確保できる。また、ウェブ内法拡幅圧延でのウェブ厚圧下によるウェブ高方向のメタルフローが過剰にならず、フランジ外側中央部が孔型から噛み出すことを防止できる。さらに、割り込み圧延後にウェブがフランジよりも先行したクロップが成形されるため、開孔型でウェブのコーナー部を圧下してウェブ内法を拡幅しても、長さ方向の端部で発生しやすい噛み出しも抑制できる。Ｔｃ／Ｓｈが０．４５よりも大きい場合は、ウェブ内法の拡幅圧延の際にフランジの延伸によるフランジ幅の減少が大きくなり、特に、フランジ幅２５０ｍｍを超える広幅フランジの成形が困難となる。また、ウェブ内法拡幅圧延でフランジ外側中央部が孔型から噛み出しやすくなる。一方、Ｔｃ／Ｓｈが０．２０よりも小さいと、ウェブ内法拡幅圧延でのウェブ厚圧下が少なくなりすぎるために、複数のウェブ拡幅孔型でウェブ高さの拡幅を行うにあたって、ウェブ厚み圧下によるウェブ高さの拡幅効果が小さくなる。すなわち、Ｔｃ／Ｓｈの値には、フランジ断面積の減少を小さくし、かつ、ウェブ内法を拡幅しやすい、大形Ｈ形鋼を圧延するのに適当な値の範囲があり、０．２０≦Ｔｃ／Ｓｈ≦０．４５である。さらに、この範囲内で、中間・仕上げ圧延工程で効率的かつ安定的にフランジ幅を整形するには、Ｔｃ／Ｓｈは０．４０以下であることが好ましく、最も効果が大きいのはＴｃ／Ｓｈ＝０．２５〜０．３５の範囲である。ところで、最終の割り込み孔型１２の孔底幅は、特許文献２にも記載されているとおり、第１の割り込み孔型の孔底幅よりも大きくし、ウェブ高方向の拡がりを拘束しすぎないほうが望ましい。
【００２７】
ここで、本発明で製造される大形Ｈ形鋼８とブルーム５の断面寸法の関係を図１に示す。このように、ブルーム５断面の長辺を高さＳｈ、短辺を幅Ｓｗとした場合に、ブルーム５の高さ方向がＨ形鋼のフランジ幅方向となるように、前記粗圧延工程で山形状の突部を有する割り込み孔型でブルーム５の高さ方向に割り込みを入れ、ブルーム５の高さ方向にフランジ幅を成形しつつ、最終の割り込み孔型１２によりブルーム５の高さに対して０．２０≦Ｔｃ／Ｓｈ≦０．４５を満たすウェブ厚みまで割り込みを入れた後、ブルーム５の高さ方向を垂直にした姿勢のまま、台形状の突部を有する開孔型のウェブ内法拡幅孔型によりウェブ内法拡幅圧延を行うので、次の（２）’〜（４）’式で表される範囲で一定のブルーム５断面から広幅フランジの大形Ｈ形鋼８が製造できる。なお、以下の式においてＳｈはブルーム５の高さ、Ｓｗはブルーム５の幅、ＨはＨ形鋼のウェブ高さ、ＢはＨ形鋼のフランジ幅をそれぞれ表す。
１×（Ｓｗ×Ｓｈ）≦Ｈ×Ｂ≦１．４×（Ｓｗ×Ｓｈ）  ・・・（２）’
１．６×Ｓｗ≦Ｈ≦２．５×Ｓｗ                          ・・・（３）’
０．５５×Ｓｈ≦Ｂ≦０．７０×Ｓｈ                      ・・・（４）’ 
（２）’、（３）’および（４）’式の各左辺は従来技術の上限である。本発明により、一定のブルーム５断面から従来技術以上にウェブ高さの高い広幅フランジの大形Ｈ形鋼８が圧延で製造できることになった。ただし、上限は存在し、（２）’、（３）’および（４）’式の各右辺である。
（２）’〜（４）’式の各式を変形することにより、簡単に（２）
〜（４）式を得ることができる。
７１≦（Ｓｗ×Ｓｈ）／（Ｈ×Ｂ）≦０．９１          ・・・（２）
０．４０≦Ｓｗ／Ｈ≦０．６３                            ・・・（３）
１．４３≦Ｓｈ／Ｂ≦１．８２                            ・・・（４）
【００２８】
逆に、目的とする最大製品シリーズが決まれば（２）
〜（４）式で決まるブルーム５断面を用いればよいことになり、同一断面の鋼片から製造するその他の小形のＨ形鋼製品を考慮して最適なブルーム５の断面寸法を決定する。（２）〜（４）式の上限は、それよりも大きくなれば従来の圧延方法で製造できる可能性があり、（２）〜（４）式の下限は、それ未満になるとウェブ内法拡幅孔型の数が多くなりすぎて粗圧延機１の増設が必要になる上、ブルーム５からの製造よりもスラブやビームブランクからの製造の方が効率的になる。また、広幅のフランジを生成するためには、最終の割り込み孔型１２の突部の高さＤが製品のフランジ片幅Ｆ（図１に示す）に対して９０％以上とすることが望ましい。最終的には、割り込み孔型１２でフランジ幅を必要以上に圧下しないように、かつ、少なくとも割り込み孔型の最終パスではフランジ先端が孔型に充満するように、製品フランジ幅とＴｃ／Ｓｈに応じて深さＤを決定する。この場合、最終の割り込み孔型１２の突部の高さＤを製品のフランジ片幅Ｆに対して９０％以上とすると、Ｔｃ／Ｓｈ≦０．４５とした効果が顕著となる。
【００２９】
次に、図４（ａ）に示すように台形状の突部を有する第１のウェブ内法拡幅孔型１３で中間鋼片９の割り込み溝をウェブ高さ方向に押し広げて、ウェブ内法の拡大を行う。この場合、効率的にウェブ高さの拡幅を行うためには、第１ウェブ内法拡幅孔型１３の内幅Ｗ１をブルーム５の幅Ｓｗに対して、０．５≦Ｗ１／Ｓｗ≦０．７に設定することが好ましい。また、ウェブ内法拡幅圧延でフランジ外側中央部が孔型から噛み出すことをより効果的に抑制できる。ここでは、図４のように内幅Ｗは台形状の突部のコーナーＲを挟む両側の直線あるいは曲線どうしの交点の左右間隔で定義する。Ｗ１／Ｓｗが０．５よりも小さい場合には、所定の拡幅量を得るのに多数のウェブ内法拡幅孔型が必要になり、Ｗ１／Ｓｗが０．７よりも大きい場合には、フランジ先端から接触が始まりフランジ断面の減少が著しく、噛み込み角も大きくなるため対称な拡幅が損なわれやすくなる。本発明ではウェブ内法拡幅孔型は開孔型としており、第１パスではフランジ内面を孔型の突部により押し広げてウェブ内法を拡幅し、フランジ外側は孔型に必ずしも充満させる必要はない。むしろ、第１パスではフランジ外側は未充満としておき、同一孔型でのリバース圧延でウェブ厚を圧下することでウェブ内法の増加させることが望ましい。
【００３０】
続く第２ウェブ内法拡幅孔型１４でも図４（ｂ）のように圧延を行い、内幅Ｗ２は同様な理由で０．９≦Ｗ２／Ｓｗ≦１．１に設定することが好ましい。さらに、例えば図４（ｃ）に示すように、第３のウェブ内法拡幅孔型１５以降も必要なウェブ内法を有する粗形鋼片７を得るために、内幅を決めて順次拡幅圧延を行う。こうして、３つ以上の拡幅孔型でウェブ内法を拡幅して造形した粗形鋼片７のウェブ外法Ｗｏをブルームの幅に対して３００ｍｍ以上大きくすることもできる。
【００３１】
本発明では、ブルーム５断面から限られた孔型数でウェブ高さ５００ｍｍ以上のＨ形鋼を製造するので、１孔型あたりのウェブ高さの拡幅量を大きくするために、ウェブ内法拡幅孔型をすべて開孔型とする。また、同一の拡幅孔型でのリバース圧延によりウェブ厚み圧下を行うことによってウェブ内法が増加するため、次の拡幅孔型の内幅をより大きく設定できる。そして、ウェブ内法拡幅孔型数を３つ以上とすることでウェブ高さ５００ｍｍ以上のＨ形鋼を製造するためのウェブ内法の拡幅が行いやすくなる。一方、ウェブ内法拡幅孔型の数を多くすれば、1孔型あたりのウェブ高さの拡幅量が少なくても目標のウェブ高さにまで造形できるが、６つ以上になると現実的には粗圧延機１に配置することが困難となる。そのために、1孔型あたりの拡幅量を大きくし、ウェブ内法拡幅孔型数を少なくするために内幅が適正条件を満たすことやリバース圧延でウェブ厚を圧下することが好ましくなる。
【００３２】
ここでは、粗圧延工程１６の孔型を１基の粗圧延機１に配置する例で説明したが、図６（ｂ）のように複数の粗圧延機１に孔型を配置して圧延してももちろんよい。また、粗圧延機１の孔型配置は図２に限定するものではない。図２では第２ウェブ内法拡幅孔型１４と第３ウェブ内法拡幅孔型１５とはフランジ部を共有する孔型配置としたが、それぞれ独立した孔型としてもよい。さらには、第２番目以降のウェブ内法拡幅孔型では、ウェブ部を他のウェブ内法拡幅孔型と共用するようにラップして配置することも可能である。
【００３３】
こうして圧延成形した粗形鋼片７を、中間・仕上げ圧延工程１７、１８において、粗ユニバーサル圧延機２でウェブ厚みとフランジ厚みを整形し、エッジャー圧延機３でフランジ幅を整形し、最後に仕上げユニバーサル圧延機４でＨ形鋼８とする。ここで、第１の粗ユニバーサル圧延機の水平ロール胴幅を最終のウェブ内法拡幅孔型の内幅よりも大きくし、その第１パスで粗形鋼片７のウェブ内法を拡幅することも有効である。
【００３４】
中間・仕上げ圧延工程１７、１８としては、図６（ａ）のように２基の粗ユニバーサル圧延機２をタンデム配置にしてリバース圧延としても、図６（ｂ）のように連続スタンド配置にしてもよく、これらに限定しない。中間・仕上げ圧延工程１７、１８の圧延機が大形の製品に対応していない場合には、後者では一部の圧延機を改造することによりリバース圧延で製造する方法もある。
【実施例】
【００３５】
（実施例１）
幅３００ｍｍ、高さ４５０ｍｍのブルームを用いてウェブ高さ５００ｍｍ、フランジ幅３００ｍｍシリーズのＨ形鋼を製造した。この場合、（Ｓｗ×Ｓｈ）／Ｈ×Ｂ＝０．９０、Ｓｗ／Ｈ＝０．６０、Ｓｈ／Ｂ＝１．５０である。まず、ブルームの高さ方向に溝付けをした後、高さ１３０ｍｍの突部を有する割り込み孔型１２でＴｃ／Ｓｈ＝０．３８となるウェブ厚みまでブルームの高さ方向に割り込みを入れた。次に、台形状の突部を有する３つの開孔型でブルーム幅に対して３１０ｍｍのウェブ高さの拡幅を行い、粗形鋼片を製造した。これを中間・仕上げユニバーサル圧延工程で圧延し良好な寸法形状の製品を得た。なお、従来の圧延方法では、同寸法のブルームでは、ウェブ高さ５００ｍｍの場合、フランジ幅２２５ｍｍまでしか製造できなかった。
【００３６】
（実施例２）
幅３００ｍｍ、高さ５００ｍｍのブルームを用いて、その高さ方向に溝付けをした後、高さ１４５ｍｍの突部を有する割り込み孔型でＴｃ／Ｓｈ＝０．３５となるウェブ厚みまでブルームの高さ方向に割り込みを入れた。次に台形状の突部を有する４つの開孔型（それぞれの孔型内幅は、順に１９０ｍｍ、３１０ｍｍ、４２０ｍｍ、５２５ｍｍ）でブルーム幅に対して４２０ｍｍのウェブ高さの拡幅を行い、ウェブ高さ６００ｍｍ、フランジ幅３００ｍｍシリーズのＨ形鋼用の粗形鋼片に圧延した。このときの粗形鋼片の寸法はウェブ外法７２０ｍｍ、フランジ幅３２０ｍｍ、ウェブ厚４０ｍｍ、フランジ厚７５ｍｍであり、ウェブ高さ６００ｍｍ、フランジ幅３００ｍｍのＨ形鋼には十分な寸法形状であった。この場合、（Ｓｗ×Ｓｈ）／（Ｈ×Ｂ）＝０．８３、Ｓｗ／Ｈ＝０．５０、Ｓｈ／Ｂ＝１．６７である。
【００３７】
また、さらに１つの開孔型を追加し、粗ユニバーサル圧延機の第１パスと合わせて１２０ｍｍのウェブ内法拡幅を行うことにより、ウェブ高さ７００ｍｍ、フランジ幅３００ｍｍシリーズのＨ形鋼用の粗形鋼片も製造できた。
【００３８】
なお、従来の圧延方法では、同寸法のブルームではウェブ高さ３５０ｍｍ、フランジ幅３００ｍｍまでしか製造できなかった。
【図面の簡単な説明】
【００３９】
【図１】素材ブルームと粗形鋼片、製品断面の関係の説明図である。
【図２】本発明の粗圧延方法の説明図である。
【図３】本発明の割り込み孔型による圧延方法の説明図である。
【図４】本発明のウェブ拡幅孔型による圧延方法の説明図である。
【図５】本発明のウェブ拡幅圧延でのフランジ幅変化の説明図である。
【図６】Ｈ形鋼の製造プロセスの説明図である。
【図７】従来の圧延方法の説明図である。
【符号の説明】
【００４０】
１.粗圧延機
２.粗ユニバーサル圧延機
３.エッジャー圧延機
４.仕上げユニバーサル圧延機
５.ブルーム
６.造形角
７.粗形鋼片
８.Ｈ形鋼
９.中間鋼片
１０．中間鋼片
１１．第１割り込み孔型
１２．最終割り込み孔型
１３．第１ウェブ内法拡幅孔型
１４．第２ウェブ内法拡幅孔型
１５．第３ウェブ内法拡幅孔型
１６．粗圧延工程
１７．中間圧延工程
１８．仕上げ圧延工程
Ｔｃ．最終の割り込み孔型で圧延後のウェブ厚み
Ｓｈ．ブルームの高さ
Ｓｗ．ブルームの幅
Ｈ．Ｈ形鋼のウェブ高さ
Ｂ．Ｈ形鋼のフランジ幅
【図１】
2010094707.tif 000003
【図２】
2010094707.tif 000004
【図３】
2010094707.tif 000005
【図４】
2010094707.tif 000006
【図５】
2010094707.tif 000007
【図６】
2010094707.tif 000008
【図７】
2010094707.tif 000009